(57)【要約】【課題】工程も少なく、処理時間の短縮化が実現でき、また、高圧機器の保護が可能な多孔質材の脆弱化処理装置および脆弱化処理方法を提供する。【解決手段】加減圧可能な高圧容器１とこの高圧容器１内に装填されるコンクリートガラ１０等の多孔質材を水１１とともに封入するカートリッジ２とからなり、このカートリッジ２は遮水性を有し、かつ伸縮自在である脆弱化処理装置を使用し、高圧容器１内の圧力を上げ、その後急激に前記高圧容器１内の圧力を大気圧程度まで減圧する。【選択図】        図１
2006231104.tif 000002
【特許請求の範囲】
【請求項１】
加減圧可能な高圧容器とこの高圧容器内に装填される多孔質材を液体とともに封入するカートリッジとからなり、このカートリッジは遮水性を有し、かつ伸縮自在であることを特徴とする多孔質材の脆弱化処理装置。
【請求項２】
高圧容器は筒形であり、カートリッジはこの筒形高圧容器の内径と略等しい外形を有するパイプ体であり、長さ方向へ伸縮する伸縮部を有する請求項１記載の多孔質材の脆弱化処理装置。
【請求項３】
カートリッジ端部は、高圧容器の蓋を兼用し、高圧容器はこの蓋に対する固定用のカンヌキを有する請求項１または請求項２記載の多孔質材の脆弱化処理装置。
【請求項４】
多孔質材を液体とともにカートリッジに封入し、このカートリッジを加減圧可能な高圧容器に装填し、高圧容器内圧力を上げ、その後急激に前記高圧容器内の圧力を大気圧程度まで減圧することを特徴とした多孔質材の脆弱化処理方法。
【発明の詳細な説明】
【技術分野】
【０００１】
本発明は、コンクリート建造物等の解体に伴って廃棄されるコンクリート塊やモルタル塊などのコンクリート系多孔質廃材から骨材を再生する前段階処理としての多孔質材の脆弱化処理装置および脆弱化処理方法に関するものである。
【背景技術】
【０００２】
近年、資源のリサイクルの観点から、解体に伴って廃棄されるコンクリート塊等から骨材を再生することが行われている。
【０００３】
骨材の再生方法としては、例えば解体現場において生じたコンクリート塊を所定の大きさに破砕し、そのコンクリート破砕材から硬化セメントペーストを除去し、骨材を取出す。
【０００４】
一般に脆性を持つ多孔質材料（ポーラスな材料）の破壊は機械的方法に頼ることが多く、コンクリートでは、これらをジョークラッシャー、インパクトクラッシャー、コーンクラッシャー等の破砕機によって破砕する。
【０００５】
その後、ボールミル等のすりもみ装置により付着ベーストを除去し、所定品質の再生骨材を製造する。
【０００６】
これらの方法では、付着ペーストの強度が高いため、その除去に時間が掛かり、骨材自体も粉砕してしまうため微粉の発生量が多く、骨材の回収率が悪い。また、生産効率の悪さから、設備が大型化して、設備費が嵩む上に、微粉処理に多大の費用を要するといった問題があった。
【０００７】
そこで、発明者は先に下記特許文献にあるように、加減圧可能なタンク中に多孔質材料を入れ、前記タンク内圧力を上げ、その後急激に前記タンク内の圧力を大気圧程度まで減圧する、これを一定回数繰り返すことを特徴とした多孔質材料の脆弱化方法を提案し、特許出願した。
【特許文献１】特開２００２−１３６８９１（多孔質材料の脆弱化方法）
【０００８】
脆性材料の破砕は一般的に圧縮力を与え、それにより生じる内部応力としての引張力またはせん断力によって破壊する。通常、脆性材料の場合、圧縮強度に比べて引張強度は極めて弱く、直接材料内部に引張力を生じさせれば、少ないエネルギーで破壊させることができる。
【０００９】
前記特許文献１の本発明によれば、加圧タンクが水圧タンクであるとしてこれを数百ＭＰａに上げ、かかる数百ＭＰａの圧力では多孔質材料の空隙に水は瞬時に満たされる。例えば、２００ＭＰａでは、水は１０％程度圧縮されており、この状態から急激に減圧すると多孔質材料の空隙内部の水は膨張し、多孔質材料に引張応力を生じさせる。この処理により、多孔質材料内部に微細なクラックが生じ、材料強度は著しく低下する。
【００１０】
また、下記特許文献では、加熱炉に投入して加熱した後、すりもみ装置に投入することによって、硬化セメントペーストや骨材（細骨材や粗骨材）を回収する方法が提案されている。
【特許文献２】特開２００３−２６４５９（骨材再生方法）
【００１１】
これは、コンクリート塊を破砕して得られたコンクリート破砕材に対して熱風を用いた加熱処理を行った後、そのコンクリート破砕材から骨材を分離し再生するものであって、最大寸法で５ｍｍ以上のコンクリート破砕材に対して加熱、すりもみ処理を行うことにより、コンクリート破砕材の再生処理時間の短縮を図る。
【００１２】
コンクリート塊を破砕するには、破砕機としては、例えば固定歯と可動歯との間にコンクリート塊を挟んで破砕するジョークラッシャや、高速で回転するハンマーの衝撃力を利用してコンクリート塊を破砕するハンマークラッシャや、コンクリート塊を遠心力によって高速で飛散させることにより、すでに周囲に存在するコンクリート塊やコンクリート破砕材に衝突させ、その際の衝撃力でコンクリート塊を破砕する遠心破砕機等の乾式のものが用いられる。
【００１３】
熱風を用いた加熱処理は、連続処理方式でコンクリート破砕材を処理する充填型加熱炉によって行われる。
【００１４】
すりもみ処理は、円筒状の外周壁を有し、その軸線方向を水平に向けた状態で、水平方向の軸回りに回転駆動されるようになっているすりもみ装置により行われる。
【発明の開示】
【発明が解決しようとする課題】
【００１５】
前記特許文献１では、少ないエネルギーで効率的にコンクリートを脆弱化させることができ、粉塵の発生もなく、装置も簡易なものですみ、しかも、強度の異なる材質での組み合わせであっても、強度の弱い材料だけを脆弱化させることができる。
【００１６】
しかし、この加圧および減圧を一定回数繰り返す必要がある。また、このような処理において例えば粒径４０ｍｍのコンクリートガラの場合、水の浸透時間は約１５秒で減圧時間は０．２秒と極めて短い。このため、加圧時間および材料や水を投入あるいは排出する時間が処理能力を決定する。
【００１７】
また、高圧機器（バルブ、シール）は微粒子で容易に傷つくため、容器内部の清浄性を保持する必要がある。高圧容器内壁の傷も応力集中の要因となるためコンクリートガラからこれを保護する必要がある。
【００１８】
前記特許文献２では、ＪＡＳＳ５Ｎレベルの品質を確保できるものの、処理工程が多く、破砕機、加熱炉、すりもみ装置（一次、二次）と設備も大掛かりで、処理コストが高騰してしまう。また、処理エネルギーも４００ｋＪ／ｋｇ程度と大きい。
【００１９】
本発明の目的は前記従来例の不都合を解消し、工程も少なく、処理時間の短縮化が実現でき、また、高圧機器の保護が可能な骨材再生装置および骨材再生方法を提供することにある。
【課題を解決するための手段】
【００２０】
本発明は前記目的を達成するため、骨材再生装置としては、第１に、加減圧可能な高圧容器とこの高圧容器内に装填される多孔質材を液体とともに封入するカートリッジとからなり、このカートリッジは遮水性を有し、かつ伸縮自在であることを要旨とするものである。
【００２１】
第２に、高圧容器は筒形であり、カートリッジはこの筒形高圧容器の内径と略等しい外形を有するパイプ体であり、長さ方向へ伸縮する伸縮部を有することを要旨とするものである。
【００２２】
第３に、カートリッジ端部は、高圧容器の蓋を兼用し、高圧容器はこの蓋に対する固定用のカンヌキを有することを要旨とするものである。
【００２３】
骨材再生方法としては、多孔質材を液体とともにカートリッジに封入し、このカートリッジを加減圧可能な高圧容器に装填し、高圧容器内圧力を上げ、その後急激に前記高圧容器内の圧力を大気圧程度まで減圧することを要旨とするものである。
【００２４】
請求項１記載の本発明によれば、加減圧可能な高圧容器内に多孔質材を液体とともに封入したカートリッジを装填して、高圧容器内を数百ＭＰａに上げれば、かかる数百ＭＰａの圧力では多孔質材に微細なクラックが生じるため、その空隙に液体は瞬時に満たされる。この状態から急激に減圧すると多孔質材の空隙内部の液体は膨張し、多孔質材に引張応力を生じさせる。これにより、多孔質材にさらに多くの微細なクラックが生じ、材料強度は低下する。材料によっては、破壊に至る場合もある。
【００２５】
この場合、遮水性のカートリッジは等圧化に置かれるため強度は必要としない。しかもカートリッジによりコンクリート系多孔質廃材塊あるいはこれから発生した微粒子は高圧容器と絶縁できる。よって、これらによる損傷は発生しない。
【００２６】
また、高圧容器に対してのコンクリート系多孔質廃材塊の投入、排出時間を大幅に短縮できる。なお、カートリッジを複数個準備することにより、カートリッジへのコンクリート系多孔質廃材塊の投入、排出は処理時間から除外できる。
【００２７】
請求項２記載の本発明によれば、前記作用に加えて、高圧容器は筒形であり、カートリッジはこの筒形高圧容器の内径と略等しい外形を有するパイプ体であり、長さ方向へ伸縮する伸縮部を有することで、カートリッジは高圧容器に装填し易いものであり、しかも、特に減圧時にはカートリッジは高圧容器内で特定方向にのみ伸縮自在なものとなり、無理な変形をカートリッジに与えることなく、耐久性を損なわせるようなこともない。
【００２８】
請求項３記載の本発明によれば、カートリッジ端部は、高圧容器の蓋を兼用することで装置の簡略化を図れるとともに密閉が容易なものとなる。また、高圧容器はこの蓋に対する固定用のカンヌキを有することで、カートリッジの固定、解除を簡単かつ迅速にでき、高圧容器の密閉時間を短縮することができる。
【００２９】
請求項４記載の本発明によれば、前記請求項１の作用と同様であるが、１回の加圧と減圧を行うだけで、極めて短時間で脆弱化処理を行うことができる。
【発明の効果】
【００３０】
以上述べたように本発明の骨材再生装置および骨材再生方法は、工程も少なく、処理時間の短縮化が実現でき、また、高圧機器の保護が可能なものであり、脆弱化処理装置の大幅な処理能力の向上、処理コストの低減が実現できる。その結果、ＪＡＳＳ５Ｎを満足する高品質骨材を実用レベルで製造することができ、コンクリートのリサイクルの促進に寄与できる。
【発明を実施するための最良の形態】
【００３１】
以下、図面について本発明の実施形態を詳細に説明する。図１は本発明の骨材再生装置および骨材再生方法の１実施形態を示す説明図、図２はカートリッジの一部切り欠いた正面図で、図中１は加減圧可能な金属製の高圧容器、２は高圧容器１内に装填され、装填された状態ではその内部が高圧容器１内と等圧化に置かれるカートリッジである。
【００３２】
高圧容器１は筒状のものであり、その底の部分に配管３が接続され、配管３の途中は分岐して減圧バルブ４を設けた排管３ａと逆止弁５を設けて高圧ポンプ６に接続される注入管３ｂとなる。
【００３３】
高圧容器１を高圧とする手段は水等の液体が好適であるが、空気等の気体を用いることも可能である。高圧容器１と高圧ポンプ６との間には他の処理装置としての高圧容器１に接続を切替える切替バルブ７を介在させた。
【００３４】
このように、複数の処理装置である高圧容器１を一台の高圧ポンプ６で稼動することにより、高圧ポンプの稼動率６の向上を図ることができる。
【００３５】
カートリッジ２は伸縮性と遮水性を有するものであれば金属、合成樹脂等特に材質を問わないが、本実施形態では図２に示すようにパイプ体であり、長さ方向へ伸縮するジャバラ状の伸縮部８を有する。
【００３６】
前記カートリッジ２はコンクリートガラ１０等のコンクリート系多孔質廃材塊を水１１等の液体とともに封入するもので、前記筒形高圧容器１の内径と略等しい外形を有し、端部に蓋９を備えるが、この蓋９は、高圧容器１の蓋を兼用している。そして、高圧容器１はこの蓋９に対する固定用のカンヌキ１２を有する。
【００３７】
図２の実施形態では、蓋９にシールとしてのＯリング１３を嵌め、また、蓋９は突起９ａによりカートリッジ２の本体の縁に形成した鉤穴１４に係合する。Ｏリング１３のごとき軸シールはこれをカートリッジ２側に設けることも可能である。
【００３８】
次に、このような骨材再生装置を用いる本発明の骨材再生方法を説明する。解体コンクリートを油圧圧砕機などにより所定の大きさのコンクリートガラ１０に粉砕する。別に設けた投入装置（図示せず）によりカートリッジ２にコンクリートガラ１０と水１１（液体ならよい）を投入する。
【００３９】
高圧容器１の蓋を兼ねたカートリッジの蓋９を装着する。
【００４０】
このカートリッジ２を高圧容器１に装着する（高圧容器１の空隙分には予め水が入っている）。カートリッジ２はカンヌキ１２により固定する。
【００４１】
高圧容器１と配管３で接続された高圧ポンプ６は既に稼動しており、別の処理装置（高圧容器１）を加圧しているので、当該装置の加圧が完了したならば、切替バルブ７を切替え、高圧容器１内を加圧する。
【００４２】
所定の圧力（数百ＭＰａ）に昇圧したならば、切替バルブ７を切替え、次の処理装置（高圧容器１）を加圧する。その時、高圧容器１内は逆止弁５により圧力は保持される。
【００４３】
コンクリートガラ１０内部に圧力が浸透するまでの１５秒程度その状態を保持する。
【００４４】
減圧バルブ４を開いて排管３ａを開放して高圧容器１内部の圧力を大気圧にする。
【００４５】
この加圧および減圧のうち、数百ＭＰａの加圧ではコンクリートガラ１０の空隙に水または液体が浸透して瞬時に満たされる。
【００４６】
２００ＭＰａでは、水は７％程度圧縮されており、この状態から急激に減圧するとコンクリートガラ１０の水は膨張し、コンクリートガラ１０に引張応力を生じさせる。これにより、コンクリートガラ１０の内部に微細なクラックが生じ、材料強度は低下し、破壊し易いものとして脆弱化する。
【００４７】
本発明の効果を試すために、試験体（モルタル）〔直径５０ｍｍ、高さ１００ｍｍの円柱形テストピース〕で、１サイクル１分、加圧→加圧状態（２０秒）維持→急速降圧→降圧状態（０．３秒）で、処理を行った。圧力は２５０ＭＰａである。
【００４８】
試験体の一軸圧縮強度は処理前は５４２ｋｇｆ／ｃｍ２であったが、処理後は９８ｋｇｆ／ｃｍ２
となった。
【００４９】
カンヌキ１２を外してカートリッジ２を取り出し、別のガラ排出装置まで搬送する。以上の処理を必要回数繰り返す。脆弱化したコンクリートガラ１０は別の処理装置、例えば、ボールミルなどにより、粗骨材、細骨材、微粉に分離される。
【００５０】
なお、前記のごとく２５０ＭＰａで処理した場合、水１１の体積収縮は９％程度となる。このため、カートリッジ２にはこれに追随できる伸縮性が必要となり、例えばゴム膜で筒状の部分を作成しても良いし、前記のごとく鋼製材料等の金属製材料で筒を作成し、その一部を伸縮部８としてもよい。
【００５１】
カートリッジ２内の水はリサイクルとして使用できる。
【図面の簡単な説明】
【００５２】
【図１】本発明の多孔質材の脆弱化処理装置および脆弱化処理方法の１実施形態を示す説明図である。
【図２】本発明の多孔質材の脆弱化処理装置で使用するカートリッジの一部切り欠いた正面図である。
【符号の説明】
【００５３】
１…高圧容器                        ２…カートリッジ
３…配管                            ３ａ…排管
３ｂ…注入管                        ４…減圧バルブ
５…逆止弁                          ６…高圧ポンプ
７…切替バルブ                      ８…伸縮部
９…蓋                              ９ａ…突起
１０…コンクリートガラ
１１…水                            １２…カンヌキ
１３…Ｏリング                      １４…鉤穴
【図１】
2006231104.tif 000003
【図２】
2006231104.tif 000004